(8) JP 2017-66270 A 2017.4.6 チルアルミニウム、ジエチルアルミニウムクロリド、エチルアルミニウムセスキクロリド 、エチルアルミニウムジクロリド、ジエチルアルミニウムエトキシド、ジイソブチルアル ミニウムイソブトキシド、エチルアルミニウムジエトキシド、イソブチルアルミニウムジ イソブトキシド等の有機アルミニウム；テトラメチルスズ、テトラ（ｎ−ブチル）スズ、 テトラフェニルスズ等の有機スズ；等が挙げられる。  これらの中でも、有機アルミニウム⼜は有機スズが好ましい。  開環重合反応は、通常、有機溶媒中で⾏われる。⽤いる有機溶媒は、開環重合体やその ⽔素化物を、所定の条件で溶解もしくは分散させることが可能であり、かつ、開環重合反 応や⽔素化反応を阻害しないものであれば、特に限定されない。  有機溶媒としては、ペンタン、ヘキサン、ヘプタン等の脂肪族炭化⽔素類；シクロペン タン、シクロヘキサン、メチルシクロヘキサン、ジメチルシクロヘキサン、トリメチルシ クロヘキサン、エチルシクロヘキサン、ジエチルシクロヘキサン、デカヒドロナフタレン 、ビシクロヘプタン、トリシクロデカン、ヘキサヒドロインデン、シクロオクタン等の脂 環族炭化⽔素類；ベンゼン、トルエン、キシレン等の芳⾹族炭化⽔素類；ジクロロメタン 、クロロホルム、１，２−ジクロロエタン等のハロゲン系脂肪族炭化⽔素類；クロロベン ゼン、ジクロロベンゼン等のハロゲン系芳⾹族炭化⽔素類；ニトロメタン、ニトロベンゼ ン、アセトニトリル等の含窒素炭化⽔素類；ジエチルエ−テル、テトラヒドロフラン等の エ−テル類；これらを組み合わせた混合溶媒；等が挙げられる。  これらの中でも、有機溶媒としては、芳⾹族炭化⽔素類、脂肪族炭化⽔素類、脂環族炭 化⽔素類、エーテル類が好ましい。  開環重合反応は、単量体と、式（１）で⽰される⾦属化合物と、必要に応じて有機⾦属 還元剤とを混合することにより開始することができる。これらの成分を添加する順序は、 特に限定されない。例えば、単量体を含む溶液に、式（１）で⽰される⾦属化合物と有機 ⾦属還元剤を含む溶液を添加して混合してもよいし、有機⾦属還元剤を含む溶液に、単量 体と式（１）で⽰される⾦属化合物を含む溶液を添加して混合してもよいし、単量体と有 機⾦属還元剤を含む溶液に、式（１）で⽰される⾦属化合物の溶液を添加して混合しても よい。  各成分を添加する際は、それぞれの成分の全量を⼀度に添加してもよいし、複数回に分 けて添加してもよい。また、⽐較的に⻑い時間（例えば１分間以上）にわたって連続的に 添加してもよい。  開環重合反応開始時の単量体の濃度は、特に限定されないが、通常、１〜５０重量％、 好ましくは２〜４５重量％、より好ましくは３〜４０重量％である。単量体の濃度が低す ぎると、⽣産性が低下するおそれがあり、⾼すぎると、開環重合反応後の溶液粘度が⾼す ぎて、その後の⽔素化反応が困難になる場合がある。  開環重合反応に⽤いる式（１）で⽰される⾦属化合物の量は、（⾦属化合物：単量体） のモル⽐が、通常１：１００〜１：２，０００，０００、好ましくは１：５００〜１，０ ００，０００、より好ましくは１：１，０００〜１：５００，０００となる量である。前 記⾦属化合物の量が多すぎると、反応後に⾦属化合物を除去するのが困難になるおそれが あり、少なすぎると⼗分な重合活性が得られない場合がある。  有機⾦属還元剤を⽤いる場合、その使⽤量は、式（１）で⽰される⾦属化合物１モルに 対して、０．１〜１００モルが好ましく、０．２〜５０モルがより好ましく、０．５〜２ ０モルが特に好ましい。有機⾦属還元剤の使⽤量が少なすぎると重合活性が⼗分に向上し ない場合があり、多すぎると副反応が起こりやすくなるおそれがある。  重合反応系には、活性調整剤を添加してもよい。活性調整剤を⽤いることで、開環重合 【００３８】 【００３７】 【００３６】 【００３５】 【００３４】 【００３３】